ЛЮМИНЕСЦЕНТНАЯ ЛАМПА, ИМЕЮЩАЯ СТЕКЛОКЕРАМИЧЕСКИЙ КОМПОЗИТНЫЙ ЭЛЕКТРОД

1. Люминесцентная лампа со стеклокерамическими композитными электродами, содержащая стеклянную трубку, которая имеет нанесенный на внутреннюю ее поверхность люминофор и заполнена смесью инертного газа и пара металла, оба конца которой герметизированы; и полые цилиндрические электроды, предусмотренные на обоих концах стеклянной трубки,
2
2
причем каждый из полых цилиндрических электродов имеет ступенчатую часть между его центральной частью и его концевой частью и сформирован из композита керамики CaO-MgO-SrO-ZrO-TiO и стеклообразный фритты в количестве 0,3-10 вес.% в расчете на общее количество керамики, и
2
2
2
2
2
2
2
2
2
3
2
3
2
3
керамика CaO-MgO-SrO-ZrO-TiO содержит СаО в диапазоне 0<СаО<1 моль, MgO в диапазоне 0<MgO<1 моль, SrO в диапазоне 0<SrO<1 моль, ZrO в диапазоне 0<ZrO<1 моль и TiO в диапазоне 0<TiO<1 моль, в которой CaO+MgO+SrO:ZrO+TiO имеет молярное отношение 1:1, и дополнительно содержит одно или более, выбранное из группы, состоящей из MnO, AlO, CrO и FeO, по 3 вес.% или менее в расчете на ее общее количество.
2
2. Люминесцентная лампа по п.1, в которой стеклообразная фритта включает SiO:BaO:CaO в молярном отношении 1:0,6:0,4.
2
2
3
2
2
2
3
3. Люминесцентная лампа по п.1, в которой стеклообразная фритта содержит 75 вес.% SiO, 18 вес.% BO, 4 вес.% NaO, 2 вес.% KO и 1 вес.% AlO.
4. Люминесцентная лампа по п.1, в которой стеклокерамический композитный электрод имеет проводящий слой, сформированный на его внешней поверхности, и его концевая часть соединена со стеклянной трубкой с использованием уплотнительной стеклянной пасты.
5. Люминесцентная лампа по п.1, в которой ступенчатая часть электрода сформирована таким образом, что внутренний диаметр его центральной части меньше, чем диаметр его концевой части, таким образом делая центральную часть более толстой.
6. Люминесцентная лампа по п.1, в которой MgO-SrO заменен оксидом, имеющим различие в ионном радиусе 15% или менее по сравнению с ионным радиусом MgO-SrO.
7. Люминесцентная лампа по п.1, в которой стеклокерамический композит не имеет точки фазового перехода при температуре не меньше, чем -30°C.
2
8. Люминесцентная лампа по п.1, в которой стеклокерамический композит имеет более высокую величину поляризации, чем у стекла, которое имеет максимальную величину поляризации 0,031 мкКл/см в электрическом поле 10 кВ/мм, и его кривая поляризации сохраняет линейную зависимость от изменения электрического поля.
9. Люминесцентная лампа по п.1, в которой диэлектрическая постоянная стеклокерамического композита выше, чем у стекла, и остается на постоянном уровне или уменьшается по мере того, как температура повышается в диапазоне от -30°C до 250°C.
10. Люминесцентная лампа по п.5, в которой внутренний диаметр центральной части электрода является таким же, как и диаметр стеклянной трубки.